СПОСОБ ЭЛЕКТРОЛИТНО-ПЛАЗМЕННОГО УДАЛЕНИЯ ПОКРЫТИЙ ИЗ НИТРИДОВ ТИТАНА ИЛИ НИТРИДОВ СОЕДИНЕНИЙ ТИТАНА С МЕТАЛЛАМИ

4
4
2
2
1. Способ электролитно-плазменного удаления покрытий из нитридов титана или нитридов соединений титана с металлами с поверхности деталей из титана и титановых сплавов, включающий погружение детали в электролит, формирование вокруг обрабатываемой поверхности детали парогазовой оболочки и зажигание разряда между обрабатываемой деталью и электролитом путем подачи на обрабатываемую деталь электрического потенциала, отличающийся тем, что к обрабатываемой детали прикладывают электрический потенциал от 320 B до 340 B, а в качестве электролита используют 2-7% водный раствор смеси NHF и KF, при их содержании, вес.%: NHF от 16% до 26%, KF - остальное, причем удаление покрытия ведут при величине тока от 0,2 А/дм до 0,8 А/дм, при температуре от 70°C до 90°C до полного снятия покрытия.
2
2
2
2. Способ по п.1, отличающийся тем, что удаление покрытия с деталей ведут с площади от 1 см до 4000 см, а в качестве удаляемого покрытия из нитридов титана и нитридов соединений титана с металлами используют покрытие TiN, TiN или Ti-Me-N, где Me-Zr, Al, W, Mo, AlZr, AlZrMo или их сочетание, N - азот.
3. Способ по п.1, отличающийся тем, что в качестве деталей используют лопатки турбомашины.
4. Способ по п.2, отличающийся тем, что в качестве деталей используют лопатки турбомашины.
5. Способ по любому из пп.1-4, отличающийся тем, что в состав электролита дополнительно вводят поверхностно-активные вещества в концентрации, вес.%: от 0,4 до 0,8.
4
6. Способ по любому из пп.1-4, отличающийся тем, что в состав электролита дополнительно вводят TiF, вес.%: от 0,3 до 0,8.
4
7. Способ по п.5, отличающийся тем, что в состав электролита дополнительно вводят TiF, вес.%: от 0,3 до 0,8.
8. Способ по любому из пп.1-4, 7, отличающийся тем, что перед удалением покрытия с деталей, по тем же режимам, что и режимы удаления покрытия с деталей, удаляют аналогичные покрытия со вспомогательных элементов из титана или титанового сплава со смывом образовавшегося осадка в электролит, причем удаление покрытия со вспомогательных элементов ведут до стабилизации процесса удаления покрытия.
8. Способ по п.5, отличающийся тем, что перед удалением покрытия с деталей, по тем же режимам, что и режимы удаления покрытия с деталей, удаляют аналогичные покрытия со вспомогательных элементов из титана или титанового сплава со смывом образовавшегося осадка в электролит, причем удаление покрытия со вспомогательных элементов ведут до стабилизации процесса удаления покрытия.
9. Способ по п.6, отличающийся тем, что перед удалением покрытия с деталей, по тем же режимам, что и режимы удаления покрытия с деталей, удаляют аналогичные покрытия со вспомогательных элементов из титана или титанового сплава со смывом образовавшегося осадка в электролит, причем удаление покрытия со вспомогательных элементов ведут до стабилизации процесса удаления покрытия.